(57)【要約】【課題】従来の樹脂積層体内にレーザーマーキング層を追加し、レーザーマーキング剤のロスを抑制しながらも、鮮明なレーザーマーキングを可能にすること。【解決手段】レーザーマーキング剤Ｐが樹脂Ｑ中に分散したレーザーマーキング層Ｍを、樹脂積層体Ａの中の１層として設ける。該レーザーマーキング層Ｍは、レーザーマーキング剤Ｐ１を含んだ樹脂積層体から得られた端材Ａ１０を材料として用い、かつ、予め定められた画像品質のレーザーマーキングが達成されるように、前記材料にレーザーマーキング剤Ｐ２を補充した層である。【選択図】図１
2015123616.tif 000002
【特許請求の範囲】
【請求項１】
レーザーマーキングが可能な樹脂積層体であって、
レーザーマーキング剤が樹脂中に分散したレーザーマーキング層を積層の１層として有し、
前記レーザーマーキング層は、レーザーマーキング剤を含んだ下記（Ｉ）の端材および下記（ＩＩ）の端材のうちの一方または両方が材料として用いられた層であり、かつ、予め定められた画像品質のレーザーマーキングが達成されるように前記材料にレーザーマーキング剤が補充された層であることを特徴とする、
前記レーザーマーキングが可能な樹脂積層体。
（Ｉ）当該樹脂積層体と同じ積層構造を有する他の樹脂積層体から生じた端材。
（ＩＩ）当該樹脂積層体とは異なる積層構造を有し、かつ、上記レーザーマーキング層に含まれるレーザーマーキング剤と同じレーザーマーキング剤が分散したレーザーマーキング層を有する他の樹脂積層体から生じた端材。
【請求項２】
上記レーザーマーキング層が、上記（Ｉ）の端材を材料として用いた層である、請求項１記載の樹脂積層体。
【請求項３】
当該樹脂積層体が３層以上の積層構造を有し、上記レーザーマーキング層が該積層構造の中間層として位置している、請求項１または２記載の樹脂積層体。
【請求項４】
当該樹脂積層体の全体の形態が容器であり、当該樹脂積層体が該容器の壁部を構成しており、それによって該容器が多層樹脂容器となっている、請求項１〜３のいずれか１項に記載の樹脂積層体。
【請求項５】
上記多層樹脂容器が、ブロー成形によって形成されたものである、請求項４記載の樹脂積層体。
【請求項６】
上記多層樹脂容器がマヨネーズ様食品を収容するための可撓性を有する多層樹脂容器である、請求項４または５記載の樹脂積層体。
【請求項７】
上記多層樹脂容器の壁部を構成している層が、該多層樹脂容器の内側から外側へ向かって順に、内層、レーザーマーキング層、接着剤層、酸素バリア性樹脂層、接着剤層、外層である、請求項６記載の樹脂積層体。
【請求項８】
当該樹脂積層体が、シート状を呈する多層樹脂製品であるか、シート成形用の材料シートであるか、または、該材料シートを用いシート成形加工によって得られた多層樹脂製品である、請求項１〜３のいずれか１項に記載の樹脂積層体。
【請求項９】
レーザーマーキングが可能な樹脂積層体の製造方法であって、
レーザーマーキング剤が樹脂中に分散したレーザーマーキング層を積層の１層として含むように、前記樹脂積層体を形成する積層工程を有し、
前記積層工程では、前記レーザーマーキング層の材料として、レーザーマーキング剤を含んだ下記（ｉ）の端材および下記（ｉｉ）の端材のうちの一方または両方を用い、かつ、予め定められた画像品質のレーザーマーキングが達成されるように前記材料にレーザーマーキング剤を補充して、前記レーザーマーキング層を形成することを特徴とする、
前記製造方法。
（ｉ）当該製造方法によって製造すべき樹脂積層体と同じ積層構造を有する他の樹脂積層体から生じた端材。
（ｉｉ）当該製造方法によって製造すべき樹脂積層体とは異なる積層構造を有し、かつ、上記レーザーマーキング層に含まれるレーザーマーキング剤と同じレーザーマーキング剤が分散したレーザーマーキング層を有する他の樹脂積層体から生じた端材。
【請求項１０】
上記レーザーマーキング層の材料として、上記（ｉ）の端材を用いる、請求項９記載の製造方法。
【発明の詳細な説明】
【技術分野】
【０００１】
本発明は、レーザー光の照射によってマーキングを行うことが可能な樹脂積層体と、その製造方法に関する。
【背景技術】
【０００２】
レーザー光を照射することによって樹脂フィルム等に有色のマーキングを行うレーザーマーキング法が知られている。レーザーマーキング法は、レーザー光の照射によって発色するレーザーマーキング剤が分散した樹脂層を用い、該樹脂層に対してレーザー光を照射し、該層に目的とする文字や模様を描く方法である（特許文献１）。
本発明では、レーザーマーキング法が実施可能であるように、レーザーマーキング剤が樹脂中に分散している層を、レーザーマーキング層と呼んでいる。
【０００３】
一方、食品、医薬品、化粧品等、種々の物品を収容するための樹脂製容器として、該容器の壁部（側壁部のみならず底部をも含む）が２層以上の樹脂積層体によって構成された多層樹脂容器が知られている。
多層樹脂容器は、例えば、３層構造の場合には、図５に示すように、該容器の内面１００ａを構成するための内層１００と、該容器の外面２００ａを構成するための外層２００と、それらの間に位置する必要な機能を持った中層３００を有する。積層方法によっては、これら各層の間に接着剤層が介在する場合や、各層同士が直接的に接合されている場合もある。
【先行技術文献】
【特許文献】
【０００４】
【特許文献１】特開２００５−１４４７８４号公報
【発明の概要】
【発明が解決しようとする課題】
【０００５】
本発明者らは、食品等を収容するための多層樹脂容器の胴体への印字にレーザーマーキング法を適用すべく、該多層樹脂容器を構成する樹脂積層体中に上記レーザーマーキング層を追加することを検討した。
【０００６】
しかしながら、実際に樹脂積層体中にレーザーマーキング層を追加したところ、次のような改善すべき問題が生じることがわかった。
該問題とは、例えば、レーザーマーキング層を含んだ多層樹脂容器をブロー成形にて形成する場合、成形バリ等によって生じる端材（はざい）にもレーザーマーキング層が含まれるため、レーザーマーキング剤のロスが発生するという問題である。
端材のロスを低減する技術として、樹脂積層体中にリサイクル層を加え、端材をリサイクル層の材料として再利用する技術は知られている。しかし、端材がレーザーマーキング層を含んでいるような場合、そのような端材を用いたリサイクル層を設けると、レーザーマーキング層の他に、リサイクル層中にも低濃度ではあるがレーザーマーキング剤が含まれることになり、その結果、レーザー照射によって該リサイクル層もわずかに発色するため、マーキングが２重にぼける等の問題が生じることがわかった。
このような問題は、食品用の前記多層樹脂容器のみならず、一般的な樹脂積層体にレーザーマーキング層を設ける場合にも同様に生じる問題である。
【０００７】
本発明の目的は、従来の樹脂積層体内にレーザーマーキング層を追加し、レーザーマーキング剤のロスを抑制しながらも、鮮明なレーザーマーキングを可能にすることにある。
【課題を解決するための手段】
【０００８】
本発明者らは、上記の課題を解決すべく鋭意検討した結果、樹脂積層体に追加するレーザーマーキング層それ自体をリサイクル層とし、レーザーマーキング層を含んだ端材を再びレーザーマーキング層の材料として用い、かつ、端材の使用によるレーザーマーキング剤の濃度低下分を該層に補充すれば、上記目的が好ましく達成し得ることを見出し、本発明を完成するに至った。
【０００９】
本発明は、以下を提供するものである。
〔１〕レーザーマーキングが可能な樹脂積層体であって、
レーザーマーキング剤が樹脂中に分散したレーザーマーキング層を積層の１層として有し、
前記レーザーマーキング層は、レーザーマーキング剤を含んだ下記（Ｉ）の端材および下記（ＩＩ）の端材のうちの一方または両方が材料として用いられた層であり、かつ、予め定められた画像品質のレーザーマーキングが達成されるように前記材料にレーザーマーキング剤が補充された層であることを特徴とする、
前記レーザーマーキングが可能な樹脂積層体。
（Ｉ）当該樹脂積層体と同じ積層構造を有する他の樹脂積層体から生じた端材。
（ＩＩ）当該樹脂積層体とは異なる積層構造を有し、かつ、上記レーザーマーキング層に含まれるレーザーマーキング剤と同じレーザーマーキング剤が分散したレーザーマーキング層を有する他の樹脂積層体から生じた端材。
〔２〕上記レーザーマーキング層が、上記（Ｉ）の端材を材料として用いた層である、上記〔１〕記載の樹脂積層体。
〔３〕当該樹脂積層体が３層以上の積層構造を有し、上記レーザーマーキング層が該積層構造の中間層として位置している、上記〔１〕または〔２〕記載の樹脂積層体。
〔４〕当該樹脂積層体の全体の形態が容器であり、当該樹脂積層体が該容器の壁部を構成しており、それによって該容器が多層樹脂容器となっている、上記〔１〕〜〔３〕のいずれかに記載の樹脂積層体。
〔５〕上記多層樹脂容器が、ブロー成形によって形成されたものである、上記〔４〕記載の樹脂積層体。
〔６〕上記多層樹脂容器がマヨネーズ様食品を収容するための可撓性を有する多層樹脂容器である、上記〔４〕または〔５〕記載の樹脂積層体。
〔７〕上記多層樹脂容器の壁部を構成している層が、該多層樹脂容器の内側から外側へ向かって順に、内層、レーザーマーキング層、接着剤層、酸素バリア性樹脂層、接着剤層、外層である、上記〔６〕記載の樹脂積層体。
〔８〕当該樹脂積層体が、シート状を呈する多層樹脂製品であるか、シート成形用の材料シートであるか、または、該材料シートを用いシート成形加工によって得られた多層樹脂製品である、上記〔１〕〜〔３〕のいずれかに記載の樹脂積層体。
〔９〕レーザーマーキングが可能な樹脂積層体の製造方法であって、
レーザーマーキング剤が樹脂中に分散したレーザーマーキング層を積層の１層として含むように、前記樹脂積層体を形成する積層工程を有し、
前記積層工程では、前記レーザーマーキング層の材料として、レーザーマーキング剤を含んだ下記（ｉ）の端材および下記（ｉｉ）の端材のうちの一方または両方を用い、かつ、予め定められた画像品質のレーザーマーキングが達成されるように前記材料にレーザーマーキング剤を補充して、前記レーザーマーキング層を形成することを特徴とする、
前記製造方法。
（ｉ）当該製造方法によって製造すべき樹脂積層体と同じ積層構造を有する他の樹脂積層体から生じた端材。
（ｉｉ）当該製造方法によって製造すべき樹脂積層体とは異なる積層構造を有し、かつ、上記レーザーマーキング層に含まれるレーザーマーキング剤と同じレーザーマーキング剤が分散したレーザーマーキング層を有する他の樹脂積層体から生じた端材。
〔１０〕上記レーザーマーキング層の材料として、上記（ｉ）の端材を用いる、上記〔９〕記載の製造方法。
【発明の効果】
【００１０】
従来、多層樹脂製品に対してレーザーマーキングを行う場合、レーザーマーキング層の樹脂母材には新品の樹脂材料（バージン材料）が用いられていた。
これに対して、本発明では、多種類の樹脂が複合的に用いられた多層樹脂製品であっても、各層の樹脂材料を混合してレーザーマーキング層の樹脂母材として利用できることを見出している。この知見に基づいて、本発明では、さらに、レーザーマーキング層を含んだ端材（例えば、成形工程において前回の成形加工で生じた端材）を、新たに成形加工される多層樹脂製品中のレーザーマーキング層の材料として用いることに想到している。
【００１１】
レーザーマーキング層を含んだ端材を用いて再度レーザーマーキング層を形成することによって、例えば、従来ではレーザーマーキング層を含んでいるために廃棄されていた端材を、その加工工程内において材料として再利用することが可能になり、レーザーマーキング剤のロス、さらには、レーザーマーキング層を含んだ端材のロスを抑制することも可能になる。
【００１２】
また、レーザーマーキング層を含んだ端材を用いることによって、バージン材料にレーザーマーキング剤を大量に添加し分散させる場合と比べて、次の効果が得られる。
先ず、レーザーマーキング層を含んだ端材には、既にレーザーマーキング剤が含まれているので、レーザーマーキングに必要な濃度となるように添加（即ち、補充）すべきレーザーマーキング剤の量が、より少なくてすむ。
また、端材中のレーザーマーキング層には既にレーザーマーキング剤が分散しており、そのようなレーザーマーキング層を含んだ端材を粉砕し、融解、混練し、新たなレーザーマーキング層用の材料とすることで、該材料には、低濃度ではあるがレーザーマーキング剤が十分均一に分散している。よって、本発明では、レーザーマーキング剤が既に分散した材料に、少量のレーザーマーキング剤を補充し混練することになる。
レーザーマーキング剤を全く含まないバージン材料樹脂にレーザーマーキング剤を投入し混練した場合、微粒子であるレーザーマーキング剤が凝集してしまう場合がある。これに対して、レーザーマーキング層を含んだ端材をレーザーマーキング層の材料として用いれば、バージン材料樹脂に投入する場合と比べて、レーザーマーキング剤の拡散が促進されることがわかった。この現象は、レーザーマーキング剤が樹脂母材中に予め分散していることにより、該樹脂母材とレーザーマーキング剤との親和性がより高まるからであると考えられる。これにより、バージン材料に多量のレーザーマーキング剤を添加する場合と比べて、分散のための混練が短時間で済む。また、レーザーマーキング剤が全く存在しない領域が生じる可能性がより低くなる。
【図面の簡単な説明】
【００１３】
【図１】図１は、本発明の樹脂積層体の構造の一例を示した概略図であり、かつ、本発明の製造方法を説明するための概略図でもある。
【図２】図２は、ブロー成形によって形成された多層樹脂容器の一例を示す断面図である。図２（ａ）は、容器の全体形状を示した断面図であり、図２（ｂ）は、図２（ａ）に示した壁部の一部分Ｘを拡大した部分拡大断面図である。
【図３】図３は、本発明の実施例で形成した多層樹脂容器に対するレーザーマーキングの結果を示す、写真を用いた表である。
【図４】図４は、本発明の実施例で形成した多層樹脂容器に対するレーザーマーキングの結果を示す部分拡大写真と断面の部分拡大写真である。
【図５】図５は、従来の多層樹脂容器の壁部の断面構造（積層構造）を説明するための概略図である。
【発明を実施するための形態】
【００１４】
以下、本発明による樹脂積層体を、その製造方法に言及しながら詳細に説明する。
図１は、本発明による樹脂積層体の断面構造の一例を示す図である。同図に示すように、本発明による樹脂積層体Ａは、レーザーマーキング層Ｍを有することによって、レーザーマーキングが可能となっている樹脂積層体である。図１には、説明のために３層（第１の層１、レーザーマーキング層Ｍ、第２の層２）の積層例を示しているが、積層の層数は２層以上であればよい。
レーザーマーキング層Ｍは、レーザー光Ｌの照射によって発色するレーザーマーキング剤Ｐが樹脂母材Ｑの中に分散した層である。図１では、説明のために、レーザーマーキング剤（Ｐ、Ｐ１、Ｐ２）を黒丸で表現しているが、該レーザーマーキング剤は、単一の材料からなる粒子のみならず、多種類の材料粒子の混合物であってもよいし、溶媒中に溶解した分子や元素の形態であってもよい。
図１では、レーザー光源装置Ｓからレーザーマーキング層Ｍにレーザー光Ｌを照射し、レーザーマーキングを行っている様子を示している。
本発明の樹脂積層体では、該レーザーマーキング層Ｍの材料として、レーザーマーキング剤Ｐ１を含んだ下記（Ｉ）の端材および下記（ＩＩ）の端材のうちの一方または両方が用いられ、かつ、予め定められた画像品質のレーザーマーキングが達成されるように、該材料にレーザーマーキング剤Ｐ２が補充されていることが重要である。
（Ｉ）図１に示すように、当該樹脂積層体Ａと同じ積層構造を有する他の樹脂積層体から生じた端材Ａ１０。
（ＩＩ）当該樹脂積層体とは異なる積層構造を有し、かつ、上記レーザーマーキング層Ｍに含まれるレーザーマーキング剤Ｐと同じレーザーマーキング剤が分散したレーザーマーキング層を有する他の樹脂積層体から生じた端材（図示せず）。
【００１５】
また、図１は、当該樹脂積層体の製造方法を概略的に説明する図でもある。同図に示すように、本発明の製造方法は、前記レーザーマーキング層Ｍを積層の１層として含むように、樹脂積層体Ａを形成する積層工程を有する。該積層工程では、レーザーマーキング層Ｍの材料として、レーザーマーキング剤を含んだ下記（ｉ）の端材および下記（ｉｉ）のうちの一方または両方の端材を用い、かつ、予め定められた画像品質のレーザーマーキングが達成されるように、該材料に対してレーザーマーキング剤Ｐ２を補充し分散させて、該レーザーマーキング層Ｍを形成することが重要である。
（ｉ）図１に示すように、当該製造方法によって製造すべき樹脂積層体Ａと同じ積層構造を有する他の樹脂積層体から生じた端材Ａ１０。この端材は、上記（Ｉ）の端材と同じものである。
（ｉｉ）当該製造方法によって製造すべき上記樹脂積層体Ａとは異なる積層構造を有し、かつ、上記レーザーマーキング層Ｍに含まれるレーザーマーキング剤Ｐと同じレーザーマーキング剤が分散したレーザーマーキング層を有する他の樹脂積層体から生じた端材（図示せず）。この端材は、上記（ＩＩ）の端材と同じものである。
【００１６】
上記（Ｉ）、（ＩＩ）の端材は、いずれも端材でありながらレーザーマーキング層を含んでおり、図１に例示するように、該端材Ａ１０のレーザーマーキング層Ｍ１には樹脂母材Ｑ１中にレーザーマーキング剤Ｐ１が十分に分散している。しかし、該端材にはレーザーマーキング層Ｍ１以外の層（図１の例では、端材Ａ１０の第１の層１０、第２の層２０）も含まれているので、端材全体におけるレーザーマーキング剤Ｐ１の濃度（含有比率）は、目的とするレーザーマーキング層Ｍにおけるレーザーマーキング剤Ｐの濃度よりも低い。よって、端材をそのままレーザーマーキング層Ｍの材料として用いるだけでは、商品の外観などに求められるような濃く鮮明な品質の画像が得られない。
そこで、本発明では、上記（Ｉ）、（ＩＩ）の端材からなる材料に対して、さらに、レーザーマーキング剤Ｐ２を補充し混練し分散させて、該材料全体に対するレーザーマーキング剤の濃度を、予め定められた画像品質（描画品質）が得られる濃度まで高めている。
【００１７】
レーザーマーキングでは、人または識別装置が好ましく識別できるような、濃さ、鮮明さ、または、大きさなどが、画像品質（画像の内容が文字や数字の場合には、印字品質とも呼ばれる）として求められる。
レーザーマーキングで得られる前記の画像品質の判定基準は、例えば、人間が目視にて描画された文字や画像を識別できること、所定の画像識別装置が描画された文字や画像を識別できることなどが挙げられる。これらの判定基準は、用途に応じて適宜決定すればよい。
例えば、製品の外観に直接関係するような画像（容器の胴体に商品名や商標などを描画するような場合）では、濃く鮮明な高い画像品質が求められる。また、物品の裏面の隅部に生産者のための管理用の番号などを小さく描画する場合には、求められる画像品質は生産者が判読可能な程度のものであってもよい。また、バーコードやマトリックス型２次元コードなど、画像識別装置による識別を目的とした画像では、求められる画像品質は、その画像識別装置が判読可能な程度のものであればよい。
上記のような画像品質が、本発明でいう「予め定められた画像品質」であり、上記のとおり、用途や品質への要求に応じて適宜決定される。
上記端材を用いた材料にレーザーマーキング剤を補充するに際しては、上記画像品質が得られるように、即ち、レーザーマーキング層のレーザーマーキング剤の濃度が、上記画像品質を満たすために必要な濃度となるように、該レーザーマーキング剤の補充量を決定すればよい。
【００１８】
レーザーマーキング剤は、当該樹脂積層体に対するレーザー光の照射によって発色し、レーザーマーキング法が実施可能な材料を用いることができる。例えば、アンチモンドープ酸化スズ、アンチモンまたはその化合物、会合型塩基性染料前駆体（２，２−ビス｛４−［６’−（シクロヘキシル−Ｎ−メチルアミノ）−３’−メチルスピロ［フタリド−３，９’−キサンテン］−２’−イルアミノ］フェニル｝プロパン）、フタリド系染料前駆体、フルオラン系染料前駆体、スピロピラン系染料前駆体、ラクタム系染料前駆体などが好ましいレーザーマーキング剤として挙げられる。
レーザーマーキング剤は、例えば、マスターバッチ（所定の含有濃度にてレーザーマーキング剤を含んだ樹脂材料）として、ペレット、粒子、ペーストなど、成形加工に適した形態であることが好ましい。そのような場合、レーザーマーキング剤の濃度は、樹脂母材の重量と、マスターバッチの重量との比率によって管理してもよい。
【００１９】
上記レーザーマーキング剤を用いる場合の好ましいレーザー光は、炭酸ガスレーザー装置によって得られる波長１０.６μｍのレーザー光、ファイバレーザー装置によって得られる波長１０９０ｎｍのレーザー光、ＹＡＧレーザー装置によって得られる波長１０６４ｎｍのレーザー光、ＳＨＧレーザー装置によって得られる波長５３２ｎｍのレーザー光などが例示され、用いるレーザーマーキング剤とそれを発色させ得る波長の光とを適宜選択して組合せればよい。好ましい組合せの一例としては、アンチモン化合物と波長１０６０ｎｍのレーザー光との組合せなどが挙げられる。
レーザーマーキングを行うためには、前記のレーザー装置を光源として構成された公知レーザーマーキング装置を用いることができる。
【００２０】
レーザーマーキング層を構成する材料全体に占めるレーザーマーキング剤の適正な濃度は、該レーザーマーキング剤の種類によっても異なるが、総じて、０．００１〜１．０重量％であり、０．００５〜０．８重量％がより好ましい割合である。このような濃度となるように、上記端材を用いた材料に対して、レーザーマーキング剤を補充すればよい。
樹脂積層体の製造においては、積層構成（各層の厚さ、各層の成分）が十分に管理されているので、上記端材もまた、十分に管理された積層構成を持っており、各成分の含有比率は既知である。従って、端材全体に占めるレーザーマーキング剤の濃度も既知であり、よって、補充すべきレーザーマーキング剤の量や、補充すべきマスターバッチ（レーザーマーキング剤を含んだ樹脂）の量を知ることができる。
【００２１】
本発明においてレーザーマーキング層に利用可能な端材は、当該樹脂積層体自体から生じたレーザーマーキング剤のロス、端材の樹脂のロスを自体の製造工程において無くすという点から、上記（Ｉ）の端材が最も好ましい。
上記（Ｉ）または上記（ｉ）でいう「当該樹脂積層体と同じ積層構造を有する他の樹脂積層体」とは、図１に例示するように、当該樹脂積層体Ａの製造工程において、ある樹脂積層体Ａを形成しようとする場合に、同じ製品としてその樹脂積層体Ａよりも先に製造された、同じ積層構造を有する樹脂積層体である。
即ち、本発明では、製造しようとする樹脂積層体の成形工程等で得られた端材を、再度レーザーマーキング層の材料として自体の成形工程内でフィードバックして用いる態様が最も好ましい。尚、同じ積層構造を有する樹脂積層体を製造する装置や成形ラインが複数あれば、それぞれの装置や成形ラインから得られた端材を、相互の成形ラインにおいてレーザーマーキング層の材料として用いてよい。
【００２２】
また、本発明では、上記（ＩＩ）または上記（ｉｉ）の端材のように、積層構成が類似する端材も利用可能である。例えば、同じレーザーマーキング層を持ちながら層数が当該樹脂積層体とはわずかに異なるものや、同じレーザーマーキング層と同じ層数を持ちながら特定層の組成が当該樹脂積層体とは異なるものなど、類似の樹脂積層体が存在する場合がある。そのような樹脂積層体が、上記（ＩＩ）でいう「他の樹脂積層体」である。そのような樹脂積層体から得られた端材もまた、十分に管理された積層構成を有するものであり、本発明においてレーザーマーキング層の材料として利用可能である。
端材が、レーザーマーキング層の材料として利用可能であるかどうかは、各層の材料構成から知ることができるが、例えば、試験的な成形を行い、予め定められた画像品質のレーザーマーキングが達成されるかどうかを判定してもよい。
上記（Ｉ）の端材と上記（ＩＩ）の端材は混合して用いてもよい。
【００２３】
図１の例では、上記（Ｉ）の端材が用いられており、端材Ａ１０の積層構造もまた、当該樹脂積層体Ａと同じ積層構造（第１の層１０、レーザーマーキング層Ｍ１、第２の層２０）を有するものである。
端材Ａ１０のレーザーマーキング層Ｍ１は、それよりも先に製造された他の樹脂積層体から得られた端材を材料とし、それにレーザーマーキング剤が補充された層であってもよいし、バージン材料と所定量のレーザーマーキング剤とを混合した層（端材を用いない最初の成形層）であってもよい。上記（ＩＩ）または上記（ｉｉ）でいう「他の樹脂積層体」におけるレーザーマーキング層も同様である。
【００２４】
本発明でいう端材とは、樹脂積層体を成形加工する際に生じる成形バリの他、シート状の樹脂積層体を裁断することによって生じた断片、形状不良品の粉砕物など、レーザーマーキング層を含み再利用可能な樹脂積層体である。
【００２５】
ブロー成形によって多層樹脂容器を製造する場合、端材をレーザーマーキング層として再度用いるための処理としては、例えば、端材を粉砕し、溶融し、混練しながらレーザーマーキング剤を必要量だけ添加（補充）し、レーザーマーキング剤が均一になるまで混練するという処理が挙げられる。混練された材料は、多層ブローボトルのレーザーマーキング層用のホッパータンクに投入され、他の層の樹脂材料と共に、パリソンを経て、多層樹脂容器としてブロー成形される。
端材をレーザーマーキング層として用いるための処理には、端材をリサイクル層として利用する技術を参照することができる。
【００２６】
レーザーマーキング層の厚さは、特に限定はされないが、レーザーマーキング法を好ましく適用し、濃く鮮明なマーキングを得る点からは、２０〜２００μｍ程度が好ましく、５０〜１３０μｍ程度がより好ましい厚さである。
【００２７】
従来では、レーザーマーキング層の樹脂母材には、ポリエチレン、ポリプロピレン等ポリオレフィン、ポリスチレン、ポリ塩化ビニル、ポリ塩化ビニリデン、ポリビニルアセテート、ポリメタクリレート、ポリアクリロニトリル、ポリカーボネート及びこれらの共重合体、ポリエチレンテレフタレート、ポリブチレンテレフタレート等のポリエステル類、ポリアミド、ポリアセタールなどが用いられている。
これに対して、本発明では、レーザーマーキング層の樹脂母材は、端材全体を混合した材料となるので、その組成は用いる端材となる樹脂積層体の積層構造に応じて異なる。
【００２８】
当該樹脂積層体の層数は、レーザーマーキング層を１層として含んだ２層以上であればよく、例えば、２層〜７層程度のものが有用である。層数は、用途や商品のグレードなどに応じて異なる。
【００２９】
レーザーマーキング層は、ボトルの内側でレーザーマーキング剤が内容物と接触することを避けるといった理由や、ボトルの外側からの物理的接触によってレーザーマーキング層が削られることを防ぐといった理由から、３層以上の積層構造の中間層として位置することが好ましい。積層構造中におけるレーザーマーキング層の位置は、レーザー光の到達状態を考慮し、また、他の機能層の位置を考慮して適宜決定すればよい。
【００３０】
当該樹脂積層体におけるレーザーマーキング層以外の各層の厚さは、その層の機能（保護膜、支持体層、接着層、酸素バリア層など）によって異なる。例えば、可撓性を有するフィルム状製品や、可撓性を有する多層樹脂容器であれば、各層の厚さは、概ね５〜４００μｍ程度であり、当該樹脂積層体のトータルの厚さは、概ね４００〜１０００μｍ程度である。これらの数値は、あくまでも一例であって、各層の厚さや樹脂積層体のトータルの厚さは、製品に応じたものであればよい。
【００３１】
レーザーマーキング層以外の層の樹脂材料は、特に限定はされないが、接着剤層以外の層の樹脂材料としては、ポリエチレン、ポリプロピレン等ポリオレフィン、ポリスチレン、ポリ塩化ビニル、ポリ塩化ビニリデン、ポリビニルアセテート、ポリメタクリレート、ポリアクリロニトリル、ポリカーボネート及びこれらの共重合体、ポリエチレンテレフタレート、ポリブチレンテレフタレート等のポリエステル類、ポリアミド、ポリアセタールなどが挙げられる。各層に対しては、必要な添加物を適宜加えてよい。
また、接着剤層の樹脂材料としては、一般に、マレイン酸、イタコン酸、フマル酸などのカルボン酸もしくはその無水物、アミド、エステルなどを用いてポリエチレン等のポリオレフィンをグラフト変性したものなどが挙げられ、マレイン酸もしくは無水マレイン酸でグラフト変性されたポリエチレンなどが好ましいものとして挙げられる。
当該樹脂積層体は、その端材が混合されレーザーマーキング層を構成する材料となるので、層形成を阻害するような材料からなる層、レーザーマーキングを阻害するような材料からなる層などは積層中に含まないことが好ましい。上記（ＩＩ）の端材を生じさせる他の樹脂積層体についても同様である。
【００３２】
当該樹脂積層体の全体の形態は、特に限定はされないが、平面的な形態、立体的な形態が挙げられ、また、可撓性を有する多層樹脂製品、剛性を有する多層樹脂製品が挙げられる。本発明でいう「多層」とは、２層以上を意味する。
【００３３】
平面的な形態の製品としては、シート状を呈する多層樹脂製品、シート成形用の材料シートなどが挙げられる。前記のシート状を呈する具体的な多層樹脂製品としては、レーザーマーキングが可能な種々のフィルム状製品、パネル状製品などが例示される。
シート成形用の材料シートの積層構造や外形は、成形すべき製品に応じて適宜決定すればよい。
【００３４】
立体的な形態の製品としては、上記フィルム状製品を用いて形成された袋状の多層樹脂製品、上記材料シートに対してシート成形加工を施して得られた多層樹脂製品、ブロー成形など種々の成形法によって得られた多層樹脂製品が挙げられる。シート成形用の材料シートと同様に、ブロー成形用のパリソンもまた、本発明の樹脂積層体に含まれる。
シート成形加工によって得られる多層樹脂製品としては、トレー、ブリスターパック（ＰＴＰ包装(Press Through Package)とも呼ばれる）、ポーション容器など、従来公知のシート成形加工によって得られるあらゆる多層樹脂製品であってよい。
ブロー成形によって得られる多層樹脂製品としては多層樹脂容器が挙げられる。
ブロー成形によって形成される多層樹脂容器は、本発明の有用性が特に顕著となる製品である。これは、ブロー成形が多層樹脂容器の成形方法として適しており、かつ、パリソンを成形型で締め付けるプロセスに起因して、製品と同じ積層構造を持った端材が生じるからである。
【００３５】
図２は、ブロー成形によって形成された多層樹脂容器の一例を示す断面図である。同図に示すように、本発明の樹脂積層体が多層樹脂容器の壁部を構成している。壁部は計６層の積層構造となっている。
図２に例示した多層樹脂容器は、マヨネーズ様食品を収容するために可撓性および酸素バリア性を有する好ましい積層構造となっており、該容器の内側から外側へ向かって順に、内層（第１の層）１、レーザーマーキング層Ｍ、接着剤層３、酸素バリア性樹脂層４、接着剤層５、外層（第２の層）２となっている。同図の例では、全体の厚さは４００μｍ〜１０００μｍ程度である。
一般的な用途では、レーザーマーキング層Ｍと酸素バリア性樹脂層４の互いの位置関係に限定は無く、どちらの層がより外側に位置していてもよい。
【００３６】
図２に例示した多層樹脂容器では、内層１、外層２は、共に、容器形状および機械的特性に寄与する主要樹脂層である。該主要樹脂層を構成する樹脂としてはポリオレフィン樹脂組成物が好ましいものとして挙げられ、ブロー成形加工特性、対内容物特性、機械特性、容器開口部を封止する際の熱シール性およびコスト等の面からポリエチレン樹脂組成物がより好ましいものとして挙げられる。
また、酸素バリア性樹脂層４を構成する樹脂としては、酸素バリア性および安全性の面からエチレン−ビニルアルコール共重合体（ＥＶＯＨ）またはメタキシレンジアミン・ナイロン等が挙げられる。メタキシレンジアミン・ナイロンは融点が高くポリエチレンとの多層押し出しにおける制限が多く、ＥＶＯＨがより好ましいものとして挙げられる。ＥＶＯＨには、層間剥離を防止する為の樹脂が添加されてもよい。
また、接着剤層３、５を構成する樹脂としては、上記と同様、マレイン酸、イタコン酸、フマル酸などのカルボン酸もしくはその無水物、アミド、エステルなどを用いてポリエチレン等のポリオレフィンをグラフト変性したものが挙げられ、マレイン酸もしくは無水マレイン酸でグラフト変性されたポリエチレンなどが好ましいものとして挙げられる。接着剤層は、内層１とレーザーマーキング層Ｍとの間にも設けられてよい。
レーザーマーキング層の樹脂母材は、上記（Ｉ）の端材を用いる場合、前記した内層１、外層２、酸素バリア性樹脂層４、接着剤層３、５を構成する各樹脂の混合物となる。
【００３７】
マヨネーズ様食品とは、主として日本農林規格（ＪＡＳ）でいう乳化型ドレッシングであり、具体例としては、マヨネーズ、サラダドレッシング、タルタルソース、その他の半固体状のドレッシング等を挙げることができる。また、類似の性状を有しながら、成分組成がＪＡＳ規格に合致しないマヨネーズに類似の商品群および乳化タイプのソース類もマヨネーズ様食品に含まれる。
【００３８】
マヨネーズ様食品は、オーソドックスなマヨネーズの他に、低カロリーのもの、べに花油を用いたもの、コレステロールを下げることを考慮したものなど、多種類の商品ラインアップがあるので、容器（マヨネーズボトル）に識別性を付与することが好ましい。
しかしながら、従来のマヨネーズボトルの表面はインクが付着し難く、該ボトルの表面にはインクで印字することができないという問題がある。しかも、従来のマヨネーズボトルは、上記のように多層樹脂容器であって、ブロー成形によって製造され、従来の一般的なブロー成形では、端材が発生する。
このようなマヨネーズボトルを、図２のように本発明の樹脂積層体によって構成し、自体の成形工程で得られる端材をレーザーマーキング層の材料として利用することで、ボトルの胴体に対して鮮明でかつ擦れても消えることのない画像や文字を付与することが可能になり、しかも、レーザーマーキング剤のロスや端材のロスが抑制される。
【実施例】
【００３９】
以下、実施例を挙げて、本発明の構成をより具体的に説明する。
本実施例では、図２に示した積層構造を持った多層樹脂容器として、マヨネーズボトルを実際に成形し、そのボトルの胴体にレーザーマーキングによって実験的に文字を描き、その画像品質を評価した。
【００４０】
〔マヨネーズボトルの仕様〕
製作したマヨネーズボトルの各層を構成する樹脂材料は、以下のとおりである。
内層１：低密度ポリエチレン（ＬＤＰＥ）
レーザーマーキング層Ｍ：後述
接着剤層３：変性ポリエチレン
酸素バリア性樹脂層４：エチレン−ビニルアルコール共重合樹脂（ＥＶＯＨ）
接着剤層５：変性ポリエチレン
外層２：ＬＤＰＥ
側壁部の厚さの平均は、約７００μｍである。
【００４１】
〔レーザーマーキング層の構成〕
本実施例で用いたレーザーマーキング剤は、アンチモン系レーザーマーキング剤であって、ポリエチレンを樹脂母材とするマスターバッチ（ペレット）の形態となっているものを用いた。
先ず、端材を用いない最初のレーザーマーキング層の材料として、該レーザーマーキング層の樹脂母材としてのポリエチレン（バージン材料）に前記マスターバッチを加え混練した。このときの層の樹脂母材とマスターバッチとの混合比率（重量比率）は、レーザーマーキング剤メーカーによって推奨された標準の混合比率とした。
前記最初のレーザーマーキング層を持ったマヨネーズボトル（第１回目の成形品）を、ブロー成形によって製造した。
側壁部の厚さの平均は約７００μｍであり、レーザーマーキング層（第１回目）の厚さの平均は約１３０μｍである。
この第１回目の成形品を粉砕して、次回の成形用の端材として用いた。
この端材の積層構造は既知であるから、それに基いて、この端材全体に占めるレーザーマーキング層の重量の割合を算出し、この端材全体に占めるマスターバッチの重量の割合をも算出した。この算出結果に基づき、前記のマスターバッチの標準の重量比率を達成するために、どの程度の量のマスターバッチを端材に補充すればよいかを算出した。
端材を混練すると、次回の成形品におけるレーザーマーキング層の樹脂母材は、各層の材料が混合されたものとなるが、最初のレーザーマーキング層の樹脂母材（バージン材料）との、単位体積当たりの重量の差異は、微小であり無視することができる。
このように算出した補充量にて、マスターバッチを端材に加え、混練し、第２回目の成形（第１回目の成形品と同じ成形工程）において、レーザーマーキング層の材料として供給し、本発明によるマヨネーズボトル（第２回目の成形品）を得た。
レーザーマーキング層（第２回目）の厚さは、１３０μｍである。
上記の第２回目の成形における〔端材とレーザーマーキング剤とが十分に混練されたと認定し得る状態となるまでの混練時間〕は、第１回目の成形における〔バージン材料とレーザーマーキング剤とが十分に混練されたと認定し得る状態となるまでの混練時間〕の９０％程度であった。このことから、レーザーマーキング層を含んだ端材とレーザーマーキング剤とが、より短時間で十分な混練状態となり得ることが確認できた。
上記の第２回目の成形品のレーザーマーキング層は、マスターバッチを標準の混合比率で含んでいる。以下、このサンプルを標準濃度サンプルと呼ぶ。
上記の第２回目の成形では、画像品質の確認のために、標準濃度サンプルの他に、マスターバッチの補充量を増加したサンプル（高濃度サンプル）をも作成した。高濃度サンプルでは、前記標準の濃度に対して２倍の濃度のレーザーマーキング剤がレーザーマーキング層に含まれるように、マスターバッチの補充量を増加した。
本実施例では、樹脂母材とレーザーマーキング剤との混合を、樹脂母材とマスターバッチのそれぞれの重量に基いて行ったが、レーザーマーキング剤の濃度に基いて混合してもよい。また、必要に応じてレーザーマーキング剤の濃度を分析により確認してもよい。
【００４２】
〔ボトルの評価〕
本発明によるマヨネーズボトル（第２回目の成形品）を、レーザーマーキング層を持たない従来のマヨネーズボトルと比較したところ、従来品と同等の透明性、機械的強度、柔軟性を有することがわかった。
【００４３】
〔レーザーマーキング装置〕
レーザーマーキングに用いた装置は、パナソニックデバイスＳＵＮＸ株式会社製のパルス発信ファイバレーザーマーカー（３Ｄ制御ＦＡＹｂレーザーマーカー、型式名ＬＰ−Ｚ２５０、Ｙｂファイバレーザー、出力２５Ｗ、発振波長１０６０ｎｍ）である。
【００４４】
〔レーザーマーキングの実施〕
レーザーマーキング条件を下記のとおり変えながら、上記で製作した第２回目の成形品（標準濃度サンプルと高濃度サンプル）の容器胴体に対して文字を印字した。
文字幅（１文字の幅）は、１５ｍｍ、１８ｍｍ、２０ｍｍ、２３ｍｍとした。
塗り間隔（レーザーの軌跡の間隔）は、図３に示す表のとおり、各文字幅ごとに可能な最小の間隔とした。
レーザーマーキング装置のスキャン速度は、いずれも４０００ｍｍ／秒である。
レーザーマーキングはボトルを静止させた状態で行っている。図３の表のコンベア速度は、レーザーマーキング装置で設定した数値を示している。
本実施例で用いたレーザーマーキング装置は、コンベア速度をパラメータとして設定し得る制御構成となっており、コンベア速度を設定することで、印字可能な時間が計算される。マーキングの際には、その計算された印字可能な時間内においてレーザー光が照射されるように自動調節される。よって、コンベア速度を速く設定すると、印字可能時間が短くなるので、塗り間隔が広くなるように自動調節される。塗り間隔が広くなると、得られる画像（印字）は薄く見えることになる。
上記の条件による印字結果を、図３に写真を用いた表として示す。
【００４５】
〔レーザーマーキングの評価〕
図３に示すとおり、文字幅が小さい方が、文字の色が濃くなることが確認された。
また、標準濃度サンプルと高濃度サンプルでは、文字の濃さに差が見られなかった。これは、レーザー光が照射された部分が十分に発色するため、レーザーマーキング剤の濃度が標準濃度サンプルと高濃度サンプルの場合とで、印字の見え方があまり変わらなかったからであると推察される。
本実施例で用いたレーザーマーキング装置の制御構成では、コンベア速度は、２５ｍ／分よりも、１２．５ｍ／分の方が、文字の色が濃くなることがわかった。
【００４６】
〔レーザーマーキングの光学顕微鏡観察〕
上記標準濃度サンプルに対して、レーザーマーキング装置のスキャン速度を変えて印字を行い、文字の一部を光学顕微鏡で拡大し観察した。また、その部分を切断し断面を拡大し観察した。
スキャン速度は、５００ｍｍ／秒、２０００ｍｍ／秒、４０００ｍｍ／秒である。
それぞれの拡大画像を、図４（ａ）に写真を用いた表として示す。
図４（ａ）に示すとおり、レーザー光（パルス）が照射された箇所が点状に発色している様子が観察された。図４（ｂ）は、４０００ｍｍ／秒でのレーザーマーキングの印字結果をさらに拡大した写真であり。同図のとおり、レーザー光（パルス）が照射された箇所だけが発色していることがよくわかる。
スキャン速度を遅くすると、発色点の数が増えている様子がわかる。
断面の観察では、中間層であるレーザーマーキング層においてのみ発色していることが観察された。また、スキャン速度５００ｍｍ／秒では、積層体全体が膨らんでいることが確認された。
【００４７】
以上の例から明らかなとおり、レーザーマーキング層を含んだ樹脂積層体の端材を用いてレーザーマーキング層を形成すれば、従来の多層樹脂容器と同等の品質（機械的強度、耐薬品性、外観など）を持った容器が得られることがわかった。
また、レーザーマーキング剤を含んだ端材を用いたレーザーマーキング層であっても、少量のレーザーマーキング剤を補充するだけで十分に高い画像品質のレーザーマーキングが達成され得ることがわかった。
【００４８】
〔繰り返しの成形〕
第２回目の標準濃度サンプルをさらに端材として用い、上記実施例と同様にレーザーマーキング剤を含んだマスターバッチを補充し、レーザーマーキング層の材料として標準濃度サンプルを作成するサイクルを繰り返したところ、ボトルの品質、レーザーマーキングの画像品質は、第２回目の成形品の場合と同様であった。これにより、レーザーマーキング層を含んだ樹脂成形の工程で発生する端材やレーザーマーキング剤のロスを無くすことが可能であることがわかった。
【産業上の利用可能性】
【００４９】
本発明は、フィルム状やパネル状の製品、容器状の製品を問わず、レーザーマーキング層を含んだあらゆる樹脂積層体に対して利用可能である。本発明によれば、多層樹脂容器を構成する樹脂積層体内にレーザーマーキング層を追加しながらも、レーザーマーキング剤のロスを抑制しかつ鮮明なレーザーマーキングが可能になる。
【符号の説明】
【００５０】
Ａ      本発明の樹脂積層体
１      第１の層
２      第２の層
Ｍ      レーザーマーキング層
Ｐ      レーザーマーキング剤
Ｑ      レーザーマーキング層の樹脂母材
Ｓ      レーザー光源装置
Ｌ      レーザー光
Ａ１０  端材
１０    端材の第１の層
２０    端材の第２の層
Ｍ１    端材のレーザーマーキング層
Ｐ１    端材のレーザーマーキング剤
Ｑ１    端材のレーザーマーキング層の樹脂母材
Ｐ２    補充されるレーザーマーキング剤
【図１】
2015123616.tif 000003
【図２】
2015123616.tif 000004
【図５】
2015123616.tif 000005
【図３】
2015123616.tif 000006
【図４】
2015123616.tif 000007